(57)【要約】【課題】  研磨速度の低下を抑制すると共に研磨傷の発生を抑制することが可能なＣＭＰ研磨液の洗浄液、これを用いた洗浄工程、並びにこれを用いた半導体基板の製造方法を提供すること。【解決手段】  ＣＭＰ研磨液の供給装置を洗浄するための洗浄液であって、強酸を含有するＣＭＰ研磨液用洗浄液。ＣＭＰ研磨液用洗浄液に含まれる強酸は、硫酸、シュウ酸、次亜塩素酸、フッ酸、硝酸、塩酸から選ばれる少なくとも１種類の化合物であることが好ましい。【選択図】なし【特許請求の範囲】
【請求項１】
ＣＭＰ研磨液の供給装置を洗浄するための洗浄液であって、強酸を含有するＣＭＰ研磨液用洗浄液。
【請求項２】
強酸が硫酸、シュウ酸、次亜塩素酸、フッ酸、硝酸、塩酸から選ばれる少なくとも１種類の化合物である請求項１に記載のＣＭＰ研磨液用洗浄液。
【請求項３】
強酸の濃度が溶液全体の０．１〜３０質量％である請求項１又は２に記載のＣＭＰ研磨液用洗浄液。
【請求項４】
ｐＨが３以下である、前記請求項１〜３のいずれかに記載のＣＭＰ研磨液用洗浄液。
【請求項５】
砥粒として酸化セリウムを含むＣＭＰ研磨液の供給装置を洗浄するためのものである、請求項１〜４のいずれかに記載の洗浄液。
【請求項６】
請求項１〜５のいずれかに記載の洗浄液を用いてＣＭＰ研磨液の供給装置を洗浄する洗浄方法。
【請求項７】
請求項１〜５のいずれかに記載の洗浄液を用いてＣＭＰ研磨液の供給装置を洗浄する工程と、洗浄された前記ＣＭＰ研磨液の供給装置により供給されるＣＭＰ研磨液を用いて基板を研磨する工程とを含む、基板の製造方法。
【発明の詳細な説明】
【技術分野】
【０００１】
本発明は、ＣＭＰ研磨液用洗浄液、これを用いた洗浄方法、並びにこれを用いた半導体基板の製造方法に関する。特に、本発明は、半導体素子等の電子部品製造技術における基体表面の平坦化工程、例えば、層間絶縁膜の平坦化工程、ＳＴＩ（Ｓｈａｌｌｏｗ  Ｔｒｅｎｃｈ  Ｉｓｏｌａｔｉｏｎ：浅溝素子分離）の形成工程等において使用されるＣＭＰ研磨液用洗浄液、これを用いた洗浄方法、並びにこれを用いた半導体基板の製造方法に関する。
【背景技術】
【０００２】
半導体装置の超々大規模集積回路では、実装密度を高める傾向にあり、種々の微細加工技術が研究、開発されている。デザインルールは、既にサブハーフミクロンのオーダー（５００ｎｍ以下）になっている。このような厳しい微細化の要求を満足する技術として、ＣＭＰ（ケミカルメカニカルポリッシング）技術が挙げられる。ＣＭＰ技術は、半導体装置等の電子部品の製造工程において、露光が施される層の表面を平坦化し、露光工程における技術的負担を軽減し、歩留まりを安定させることができる。そのため、ＣＭＰ技術は、例えば層間絶縁膜の平坦化、ＳＴＩの形成等の際に必須となる技術である。
【０００３】
従来、半導体装置の製造工程において、プラズマ−ＣＶＤ（Ｃｈｅｍｉｃａｌ  Ｖａｐｏｒ  Ｄｅｐｏｓｉｔｉｏｎ、化学的蒸着法）、低圧−ＣＶＤ等の方法で形成される酸化ケイ素膜等の無機絶縁膜を平坦化するためのＣＭＰ研磨液として、フュームドシリカを含むシリカ系のＣＭＰ研磨液が検討されている。シリカ系のＣＭＰ研磨液は、シリカ粒子を、四塩化珪素を熱分解する等の方法で粒成長させ、ｐＨ調整を行って製造される。しかしながら、このようなＣＭＰ研磨液では、被研磨膜である無機絶縁膜の研磨速度が低下してしまうという技術課題がある。
【０００４】
一方、フォトマスクやレンズ等のガラス表面に対するＣＭＰ研磨液として、酸化セリウム粒子を含有するＣＭＰ研磨液が用いられている。酸化セリウム粒子は、シリカ粒子やアルミナ粒子に比べ硬度が低いことから、研磨に用いても被研磨面に傷が入りにくい。したがって、酸化セリウム粒子は、仕上げ鏡面研磨に有用である。また、酸化セリウム粒子を含有するＣＭＰ研磨液は、シリカ粒子を含有するＣＭＰ研磨液に比べて研磨速度に優れるという利点がある。また、近年、高純度の酸化セリウム粒子を用いた半導体用ＣＭＰ研磨液が知られている（例えば特許文献１参照）。
【０００５】
酸化セリウム粒子は、シリカ粒子に比べ密度が高いため沈降しやすく、研磨速度が低下する場合がある。そのため、研磨速度を向上させる観点から、適当な分散剤を使用することにより酸化セリウム粒子の分散性を向上させたＣＭＰ研磨液が知られている（例えば特許文献２参照）。
【０００６】
また、酸化セリウム粒子を含有するＣＭＰ研磨液に添加剤を加えることにより、研磨速度を制御し、グローバルな平坦性を向上させることが知られている（例えば特許文献３参照）。
【先行技術文献】
【特許文献】
【０００７】
【特許文献１】特開平１０−１０６９９４号公報
【特許文献２】特開平１０−１５２６７３号公報
【特許文献３】特開平８−２２９７０号公報
【発明の概要】
【発明が解決しようとする課題】
【０００８】
ところで、近年、集積回路の実装密度は更に高くなる傾向にあり、例えばＳＴＩ工程が適用される基板のトレンチ幅においては、より一層の微細化が進んでいる。このような微細化レベルの向上に伴い、半導体基板の表面に生じた研磨傷が半導体基板の信頼性や歩留まりに与える影響が大きくなっている。したがって、酸化セリウム粒子を含有するＣＭＰ研磨液は、上述のようにシリカ粒子を含有するＣＭＰ研磨液と比較して研磨傷が少ないという利点があるものの、従来の研磨傷の低減レベルでは充分でなく、研磨傷を低減する要求は更に厳しくなっている。
【０００９】
また、酸化セリウム粒子を含有するＣＭＰ研磨液において、研磨傷を低減する手法として、酸化セリウム粒子中の不純物を除去する手法や、酸化セリウム粒子の粒子径を微細化する手法、大粒子を除去する手法等が検討されている。しかし、これらの手法では、被研磨面の平坦性や研磨速度が低下する等の不具合が生じ、研磨傷の発生の抑制と他の特性との両立が難しい場合がある。特に、研磨速度の低下は、スループットの低下を引き起こすため、研磨速度の低下を抑制すると共に、研磨傷の発生を抑制することが望まれている。
【００１０】
本発明は、上記課題を解決するためになされたものであり、研磨速度の低下を抑制すると共に研磨傷の発生を抑制することが可能なＣＭＰ研磨液の洗浄液、並びに洗浄工程、これを用いた半導体基板の製造方法を提供することを目的とする。
【課題を解決するための手段】
【００１１】
本発明者らは、ＣＭＰ研磨液の供給において、鋭意検討した結果、ＣＭＰ研磨液の供給装置を、強酸を含有する洗浄液を用いて洗浄することによって、研磨傷の発生を抑制することができることを見出した。ここで、供給装置としては、例えば、ＣＭＰ研磨液を溜めるための供給タンク、前記ＣＭＰ研磨液を研磨する研磨定盤上に供給する供給口、前記供給タンクと前記供給口を接続する部分の少なくとも一部を構成する供給配管等が挙げられる。
【００１２】
すなわち、本発明に係るＣＭＰ研磨液の洗浄液、及び洗浄方法、半導体基板の製造方法は、洗浄液が強酸を含有するものであり、この洗浄液を用いてＣＭＰ研磨液の供給タンク及び供給配管を洗浄する工程を有する半導体基板の製造方法に関する。
【００１３】
ＣＭＰ研磨液は、長期間使用することによって、供給タンク及び供給配管、ポンプ等に、砥粒やその他の成分の付着を生じる場合がある。これらの付着が剥離又は流出することにより、研磨傷が生じると考えられる。
【００１４】
供給タンク及び供給配管を洗浄する工程では、洗浄液として、強酸を含有するものを用いることにより、付着した砥粒やその他の成分を溶解除去し、研磨傷の発生を抑制することができる。
【００１５】
本発明のＣＭＰ研磨液用洗浄液に含まれる強酸は、硫酸、シュウ酸、次亜塩素酸、フッ酸、硝酸、塩酸から選ばれる少なくとも１種類の化合物であることが好ましい。
【００１６】
ＣＭＰ研磨液用洗浄液中の強酸の濃度は、溶液全体の０．１〜３０質量％であることが好ましい。
【００１７】
また、ＣＭＰ研磨液用洗浄液のｐＨは３以下であることが望ましい。
【００１８】
本発明のＣＭＰ研磨液用洗浄液は、砥粒として酸化セリウムを含むＣＭＰ研磨液の供給装置を洗浄するために用いることができる。
【００１９】
洗浄工程は供給タンク及び供給配管からＣＭＰ研磨液を抜き取った状態で行うことが望ましく、洗浄液を循環しながら洗浄することがより望ましい。更に望ましくは砥粒及びその他の成分が溶解するのに充分な時間、洗浄液を循環することが挙げられる。
【００２０】
また、洗浄工程後、純水で充分に置換することが望ましい。洗浄液とＣＭＰ研磨液が混じることにより砥粒の凝集が生じ、研磨傷が生じる可能性がある。
【００２１】
本発明に係る洗浄液は、上記洗浄液を用いて、洗浄されたＣＭＰ研磨液の供給タンク及び供給配管を用いてＣＭＰ研磨液を供給し、基体に形成された被研磨膜を研磨する工程を備える。
【００２２】
本発明に係る研磨方法では、上記洗浄されたＣＭＰ研磨液の供給タンク及び供給配管を用いていることにより、研磨傷の発生を抑制することができる。
【００２３】
本発明に係る半導体基板の製造方法は、上記洗浄液及び洗浄工程を用いて、洗浄されたＣＭＰ研磨液の供給タンク及び供給配管を使用してＣＭＰ研磨液を供給し、半導体基板に形成された無機絶縁膜を研磨する工程を備える。
【００２４】
本発明に係る半導体基板の製造方法では、上記洗浄液及び洗浄工程を用いて、洗浄されたＣＭＰ研磨液の供給タンク及び供給配管を使用しているため、研磨傷の発生を抑制することができる。
【発明の効果】
【００２５】
本発明によれば、研磨傷の発生を抑制することができるＣＭＰ研磨液用洗浄液、並びに、これを用いた洗浄方法そして半導体基板の製造方法を提供することができる。
【発明を実施するための形態】
【００２６】
以下、本発明の好適な実施形態について詳細に説明する。
【００２７】
本発明のＣＭＰ研磨液の洗浄液は、強酸を含有する。前記強酸は、硫酸、シュウ酸、次亜塩素酸、フッ酸、硝酸、塩酸から選ばれる少なくとも１種類の化合物であることが好ましく、前記強酸の濃度は、溶液全体の０．１〜３０質量％であることが好ましい。０．１質量％以上であると、充分な洗浄効果が得られ、３０質量％以下であると、半導体基板の腐食を抑制することができる。
【００２８】
（硫酸、シュウ酸、次亜塩素酸、フッ酸、硝酸、塩酸）
硫酸、シュウ酸、次亜塩素酸、フッ酸は、硝酸、塩酸は、市販のものを一般的に使用することができる。特に品位を規定するものではないが、不純物の含有量は少ないことが望ましく、純度が９７％以上のものが望ましい。例えば、和光純薬工業株式会社の試薬特級等があげられる。
【００２９】
（溶媒）
洗浄液の溶媒としては、特に制限されないが、脱イオン水、イオン交換水、超純水等が好ましい。洗浄液における水の含有量は、上記含有成分の含有量の残部でよく、洗浄液中に含有されていれば特に限定されない。なお、洗浄液は、必要に応じて水以外の溶媒、例えば、エタノール、酢酸、アセトン等の極性溶媒等を更に含有してもよい。
【００３０】
（その他の成分）
その他の成分として、ｐＨの調整や砥粒の溶解及び錯体形成の反応性を向上する為に、有機酸を添加することができる。
【００３１】
有機酸としては、ヒドロキシカルボン酸やアルキルスルホン酸から選ばれる、１種類以上の有機酸を用いることができる。
【００３２】
ヒドロキシカルボン酸としては、グリコール酸、乳酸、タルトロン酸、グリセリン酸、ヒドロキシ酪酸、リンゴ酸、酒石酸、シトラマル酸、クエン酸、イソクエン酸、ロイシン酸、メバロン酸、パントイン酸、リシノール酸、リシネライジン酸、セレブロン酸、キナ酸、シキミ酸、グルコン酸等が挙げられる。
【００３３】
アルキルスルホン酸としては、メタンスルホン酸、ベンゼンスルホン酸、トルエンスルホン酸等が挙げられる。
【００３４】
その他の成分の含有量は、合計が溶液全体の３０質量％以下で混合することが望ましい。
【００３５】
（洗浄液の特性）
洗浄液のｐＨは、砥粒の溶解及び錯体形成の反応性を向上する為に、３以下が好ましい。ｐＨが３より大きいと、砥粒との反応が不充分であり、充分な洗浄効果が得られない可能性がある。
【００３６】
洗浄液のｐＨは、ｐＨメータ（例えば、電気化学計器株式会社製、型番：ＰＨＬ−４０）で測定することができる。より具体的には、ｐＨは標準緩衝液（フタル酸塩ｐＨ緩衝液  ｐＨ：４．０１（２５℃）、中性リン酸塩ｐＨ緩衝液  ｐＨ：６．８６（２５℃））を用いて、２点校正した後、電極を研磨液に入れて、２分以上経過して安定した後の値をｐＨの値として測定することができる。
【００３７】
（ＣＭＰ研磨液の供給タンク及び供給配管の材質と洗浄方法）
本実施形態に係る洗浄方法は、上記洗浄液を用いて、ＣＭＰ研磨液の供給タンク及び供給配管を洗浄する工程を備える。
【００３８】
以下、上記洗浄液を用いてＣＭＰ研磨液の供給タンク及び供給配管を洗浄する洗浄方法及び洗浄工程について具体的に説明する。ＣＭＰ研磨液の供給設備としては、一般に、任意の濃度に混合及び希釈を行い、ＣＭＰ研磨液を混合及び供給する供給タンク、ＣＭＰ研磨液の沈降を防止するための循環配管、研磨機まで送液するための供給配管及びポンプとを有する。
【００３９】
ＣＭＰ研磨液を作製、供給する供給タンクはステンレス（ＳＵＳ）製、ＰＴＦＥ樹脂製、ビニル樹脂（ＰＶＣ）製等が挙げられ、いずれの供給タンクでも同一の洗浄液及び洗浄工程で同一の効果が得られると考えられる。
【００４０】
また、循環配管及び供給配管はステンレス（ＳＵＳ）製、ＰＴＦＥ樹脂製、ビニル樹脂（ＰＶＣ）製等が挙げられ、いずれの配管でも同一の洗浄液及び洗浄工程で同一の効果が得られると考えられる。
【００４１】
更に、ポンプは、レビトロポンプ、ダイヤフラムポンプ、ローラーポンプ等が挙げられ、いずれの配管でも同一の洗浄液及び洗浄工程で同一の効果が得られると考えられる。
【００４２】
洗浄は、砥粒の錯イオンの形成及び溶解で行うため、供給タンク及び供給配管からＣＭＰ研磨液を全量抜き出した状態で行うことが望ましい。
【００４３】
空の供給タンクに上記洗浄液を注ぎ入れ、ＣＭＰ研磨液の流れる循環配管や供給配管及びポンプを循環しながら洗浄を行う。洗浄は、砥粒が充分に錯イオン形成及び溶解するまで行う。特に洗浄方法を制限するものではないが、一般に、洗浄時間は４時間以上行うことが望ましい。
【００４４】
洗浄後、洗浄液は全て抜き出し、純水にて充分に置換することが望ましい。
【００４５】
（研磨方法）
本実施形態に係る半導体基板の製造方法は、上記洗浄液を用いて洗浄されたＣＭＰ研磨液の供給タンク及び供給配管を使用してＣＭＰ研磨液を供給し、半導体基板に形成された被研磨膜を研磨する工程を備える。ＣＭＰ研磨液は酸化セリウム粒子を砥粒として含有するものであり、被研磨膜は、例えば、酸化ケイ素膜等の無機絶縁膜である。
【００４６】
研磨に用いる研磨装置としては、例えば、基板を保持するホルダーと、研磨パッドが貼り付けられる研磨定盤と、研磨パッド上に研磨液を供給する手段とを備える装置が好適である。研磨装置としては、例えば、株式会社荏原製作所製の研磨装置、型番：ＥＰＯ−１１１、Ａｐｐｌｉｅｄ  Ｍａｔｅｒｉａｌｓ社製の研磨装置、商品名：Ｍｉｒｒａ３４００、Ｒｅｆｌｅｘｉｏｎ研磨機等が挙げられる。
【００４７】
研磨部材として研磨パッドを例示したが、研磨部材はこれに限られるものではない。研磨パッドとしては、特に制限はなく、例えば、一般的な不織布、発泡ポリウレタン、多孔質フッ素樹脂等を使用することができる。また、研磨パッドは、研磨液が溜まるような溝加工が施されたものが好ましい。また、研磨パッドは、ＣＭＰ研磨液の表面張力が研磨パッド表面の臨界表面張力より小さくなるようなものが好ましい。これらの研磨パッドを用いることにより、ＣＭＰ研磨液が研磨パッド上で均一に分散することができる。
【００４８】
研磨条件としては、特に制限はないが、基板が飛び出さないようにする見地から、研磨定盤の回転速度は２００ｍｉｎ−１以下が好ましい。また、基板にかける圧力（加工荷重）は、研磨面の傷の増加を更に抑制するという見地から、１００ｋＰａ以下が好ましい。加工荷重は、研磨速度の被研磨面内の均一性及びパターンの平坦性を満足するため、５〜５０ｋＰａがより好ましい。研磨中は、ポンプ等によって研磨パッドに研磨液を連続的に供給することが好ましい。研磨液の供給量に制限はないが、研磨パッドの表面が常に研磨液で覆われるようにすることが好ましい。具体的には、研磨パッドの面積１ｃｍ２当たり研磨液が０．００５〜０．４０ｍｌ／ｍｉｎ供給されることが好ましい。
【００４９】
研磨終了後、流水中で基板を充分に洗浄し、更にスピンドライヤ等を用いて基板上に付着した水滴を払い落としてから乾燥させることが好ましい。このような処理により、基板表面の凹凸を解消し、基板全面にわたって平滑な面を得ることができる。また、膜の形成及びこれを研磨する工程を所定の回数繰り返すことによって、所望の層数を有する基板を製造することができる。
【００５０】
このようにして得られた基板は、種々の電子部品として使用することができる。具体例としては、半導体素子、ＭＥＭＳ等の機械要素部品、フォトマスク・レンズ・プリズム等の光学ガラス、ＩＴＯ等の無機導電膜、ガラス及び結晶質材料で構成される光集積回路・光スイッチング素子・光導波路、光ファイバーの端面、シンチレータ等の光学用単結晶、固体レーザー単結晶、青色レーザーＬＥＤ用サファイヤ基板、ＳｉＣ、ＧａＰ、ＧａＡｓ等の半導体単結晶、磁気ディスク用ガラス基板、磁気ヘッド等が挙げられる。
【実施例】
【００５１】
以下、実施例により本発明を説明する。なお、本発明はこれらの実施例に制限されるものではない。
【００５２】
［実施例１〜７、比較例１〜５］
（洗浄液の調製）
表１、２に示す配合量で、市販の硫酸、硝酸、フッ酸の希釈を行った。得られた酸に、必要に応じて有機酸を加え表１、２に示す洗浄液を得た。
【００５３】
ｐＨメータ（電気化学計器株式会社製、型番：ＰＨＬ−４０）を用いて、洗浄液のｐＨを測定した。標準緩衝液（フタル酸塩ｐＨ緩衝液  ｐＨ：４．０１（２５℃）、中性リン酸塩ｐＨ緩衝液  ｐＨ：６．８６（２５℃））を用いて２点校正した後、電極を洗浄液に入れて、２分以上経過して安定した後の値をｐＨとした。
【００５４】
また、洗浄液を用いてＣＭＰ研磨液供給配管を２４時間循環洗浄し、充分に純水で置換した供給配管を得た。洗浄した結果、酸化セリウム粒子の除去有無を表１、２に示す。
【００５５】
表１、２に示す供給配管及び酸化セリウム粒子を含むＣＭＰ研磨液を用いて研磨評価を行った。
【００５６】
（酸化セリウム粒子の作製）
酸化セリウム粒子を焼成法により作製した。すなわち、炭酸セリウム：約６ｋｇをアルミナ製容器に入れ、８００℃で２時間空気中で焼成することにより黄白色の焼成粉末を約３ｋｇ得た。線源をＣｕＫα線とするＸ線回折法で、この焼成粉末の相同定を行ったところ、酸化セリウムであることを確認した。また、粉末Ｘ線回折パターンから求められる酸化セリウム結晶の（１１１）面による回折ピークの半値幅は０．３１°であった。
【００５７】
上記により得られた酸化セリウム粉末：３ｋｇをジェットミルを用いて、複数の結晶子で構成され、結晶粒界を有する多結晶の酸化セリウム粒子が残存するように乾式粉砕した。粉砕時間及び粉砕圧力のいずれか又は両方を調整し、平均粒径が０．１０μｍ及び０．１５μｍの酸化セリウム粒子をそれぞれ得た。酸化セリウム粒子の平均粒径は、株式会社堀場製作所製、商品名：ＬＡ−９２０（光源：Ｈｅ−Ｎｅレーザー及びＷレーザー）を用いて測定した。
【００５８】
（ＣＭＰ研磨液の調製）
表１、２に示すように、平均粒径が０．１０μｍ又は０．１５μｍの酸化セリウム粒子を分散剤を使用して水に分散させ、分散液を得た。得られた分散液に表１、２に示す添加剤の水溶液を添加しＣＭＰ研磨液を得た。なお、分散剤の配合量は、添加剤の配合量に影響を与えない程度の少量とし、０．５％未満とした。
【００５９】
（ベアウエハの準備）
φ２００ｍｍのシリコン（Ｓｉ）基板上に、プラズマ−ＣＶＤ法で、厚さ１０００ｎｍの酸化ケイ素（ＳｉＯ２）膜を成膜して、被研磨膜として平坦な酸化ケイ素膜を有するベアウエハを得た。
【００６０】
上記ＣＭＰ研磨液を用いてベアウエハの酸化ケイ素膜を研磨した。また、研磨したウエハを用いて、研磨傷の数、研磨速度を下記の条件で測定した。なお、実施例１〜７、比較例１〜５における基板の研磨及び各測定は、同日に行った。
【００６１】
研磨装置（株式会社荏原製作所製の研磨装置、型番：ＥＰＯ１１１）を用いてウエハを以下のように研磨した。まず、基板取り付け用の吸着パッドを貼り付けたホルダーに、上記ベアウエハをセットした。次に、上記研磨装置のφ６００ｍｍの研磨定盤に、多孔質ウレタン樹脂製の研磨パッド（溝形状：パーフォレートタイプ、Ｒｏｈｍ  ａｎｄ  Ｈａａｓ社製、型番：ＩＣ１０００）を貼り付けた。更に、被研磨膜が研磨パッドと対向するように上記ホルダーを設置した。加工圧力は３４．３ｋＰａに設定した。
【００６２】
ＣＭＰ研磨液を研磨定盤上に２００ｍｌ／ｍｉｎの速度で滴下しながら、研磨定盤と、ベアウエハを５０ｍｉｎ−１で１分間回転させ、研磨パッドにより被研磨膜を研磨した。研磨後のウエハを純水で良く洗浄後、乾燥した。
【００６３】
（研磨傷数の測定）
研磨終了後のベアウエハについて、Ａｐｐｌｉｅｄ  Ｍａｔｅｒｉａｌｓ社製のウエハ検査装置、商品名：Ｃｏｍｐｌｕｓを用いて、検出異物サイズを０．２μｍに設定して異物を検出した。検出される異物には、傷以外の付着物が含まれるため、ＳＥＭで各異物を観察し、凹みを研磨傷と判断し、研磨傷数をカウントした。なお、測定には、死角面積３０００ｍｍ２のφ２００ｍｍベアウエハを使用した。研磨傷数の測定結果を表１、２に示す。
【００６４】
（研磨速度の測定）
大日本スクリーン製造株式会社製の膜厚測定装置、商品名：ＲＥ−３０００を用いて、ベアウエハにおける酸化ケイ素膜の研磨前後の膜厚を測定し、１分当たりの研磨速度を算出した。研磨速度の測定結果を表１、２に示す。
【００６５】
【表１】
2012134357.tif 000002
【００６６】
【表２】
2012134357.tif 000003
【００６７】
表１、２中の洗浄性において、「○」及び「×」で表される内容は下記の通りである。
○：洗浄が充分であり、目視で砥粒及びその他の付着がない状態。
×：目視で砥粒の付着が確認できる状態。
【００６８】
なお、表１、２中の添加剤において、「Ａ」及び「Ｂ」で表される化合物は、下記の通りである。
Ａ：亜硫酸アンモニウムを開始剤にアクリルモノマーを重合して得られた重量平均分子量：４０００のポリアクリル酸アンモニウム塩。
Ｂ：市販のアスコルビン酸。
【００６９】
添加剤Ａの重量平均分子量は、下記の条件で求めた。
（条件）
試料：１０μｌ
標準ポリスチレン：東ソー株式会社製標準ポリスチレン（重量平均分子量：１９００００、１７９００、９１００、２９８０、５７８、４７４、３７０、２６６）
検出器：株式会社日立製作所製、ＲＩ−モニター、商品名：Ｌ−３０００
インテグレーター：株式会社日立製作所製、ＧＰＣインテグレーター、商品名：Ｄ−２２００
ポンプ：株式会社日立製作所製、商品名：Ｌ−６０００
デガス装置：昭和電工株式会社製、商品名：Ｓｈｏｄｅｘ  ＤＥＧＡＳ
カラム：日立化成工業株式会社製、商品名：ＧＬ−Ｒ４４０、ＧＬ−Ｒ４３０、ＧＬ−Ｒ４２０をこの順番で連結して使用
溶離液：テトラヒドロフラン（ＴＨＦ）
測定温度：２３℃
流速：１．７５ｍｌ／ｍｉｎ
測定時間：４５分
【００７０】
表１、２に示されるように、実施例１〜７の評価結果では、いずれも研磨傷数が少ないことが確認された。これに対し、比較例１〜５では、実施例１〜７よりも研磨傷数が増加することが確認された。